(57)【要約】【課題】  エッチング工程において処理容器内に堆積した堆積物をなるべく短時間で除去できるようにする。【解決手段】  処理容器１０内に収納した被処理体Ｗをプラズマ処理する方法であって，パターニングされたレジスト膜１０３をマスクとして用いて，ＣＦ系の処理ガスで被処理基板Ｗをエッチングする工程と，被処理体Ｗをエッチングする工程において処理容器１０内に堆積した堆積物を，少なくともＯ２ガスを含む処理ガスで除去する工程と，少なくともＯ２ガスを含む処理ガスでレジスト膜１０３をアッシングする工程とを有し，処理容器１０内の堆積物を除去する工程において，堆積物を除去する処理容器１０内の該当箇所を加熱する。【選択図】  図１
2006245234.tif 000002
【特許請求の範囲】
【請求項１】
処理容器内に収納した被処理体をプラズマ処理する方法であって，
パターニングされたレジスト膜をマスクとして用いて，ＣＦ系の処理ガスで被処理体をエッチングする工程と，
前記被処理体をエッチングする工程において前記処理容器内に堆積した堆積物を，少なくともＯ２ガスを含む処理ガスで除去する工程と，
少なくともＯ２ガスを含む処理ガスで前記レジスト膜をアッシングする工程とを有し，
前記処理容器内の堆積物を除去する工程において，前記堆積物を除去する前記処理容器内の該当箇所を加熱することを特徴とする，プラズマ処理方法。
【請求項２】
前記処理容器内の堆積物を除去する工程において，前記堆積物を除去する前記処理容器内の該当箇所を１５０℃以上に加熱することを特徴とする，請求項１に記載のプラズマ処理方法。
【請求項３】
前記堆積物を除去する前記処理容器内の該当箇所は，プラズマ処理中において電子密度が１×１０１０ｃｍ−３よりも高いプラズマに晒される箇所の一部もしくは全部であることを特徴とする，請求項１または２に記載のプラズマ処理方法。
【請求項４】
前記堆積物を除去する前記処理容器内の該当箇所は，少なくとも前記処理容器の内周面の一部もしくは全部を含むことを特徴とする，請求項３に記載のプラズマ処理方法。
【請求項５】
前記処理容器内の堆積物を除去する工程において，前記被処理体には電力が印加されないことを特徴とする，請求項１〜４のいずれかに記載のプラズマ処理方法。
【請求項６】
前記レジスト膜をアッシングする工程において，前記被処理体には０．１９Ｗ／ｃｍ２以上の電力が印加されることを特徴とする，請求項１〜５のいずれかに記載のプラズマ処理方法。
【請求項７】
前記処理容器内の堆積物を除去する工程において，プラズマ中のＦ密度を測定し，その測定結果に基いて，前記処理容器内の堆積物を除去する工程の終点を判定することを特徴とする，請求項１〜６のいずれかに記載のプラズマ処理方法。
【請求項８】
プラズマ中のＦ密度が所定の閾値以下となった場合に，前記終点を判定することを特徴とする，請求項７に記載のプラズマ処理方法。
【請求項９】
前記処理容器内の堆積物を除去する工程において，少なくともＯ２ガスと不活性ガスとを含む処理ガスを用い，被処理体表面におけるＦラジカルの発光強度［Ｆ＊］と不活性ガスの発光強度［不活性ガス＊］との比［Ｆ＊］／［不活性ガス＊］に基いて，プラズマ処理中のＦ密度を測定することを特徴とする，請求項７または８記載のプラズマ処理方法。
【請求項１０】
前記不活性ガスは，Ｈｅガス，Ｎｅガス，Ａｒガス，Ｋｒガス，Ｘｅガス，Ｒｎガスのいずれか，もしくはそれらの任意の組合せであることを特徴とする，請求項９に記載のプラズマ処理方法。
【請求項１１】
前記不活性ガスは，Ａｒガスであり，前記Ｆラジカルの発光強度［Ｆ＊］を波長７０３．７ｎｍで測定し，前記不活性ガスの発光強度［不活性ガス＊］を波長７０３．０ｎｍで測定することを特徴とする，請求項９に記載のプラズマ処理方法。
【請求項１２】
前記比［Ｆ＊］／［不活性ガス＊］から，アクチメトリー法によってプラズマ処理中のＦ密度を測定することを特徴とする，請求項９〜１１のいずれかに記載のプラズマ処理方法。
【請求項１３】
前記被処理体の上方からＦラジカルの発光強度［Ｆ＊］と不活性ガスの発光強度［不活性ガス＊］を測定することを特徴とする，請求項９〜１２のいずれかに記載のプラズマ処理方法。
【請求項１４】
処理容器内に収納した被処理体をプラズマ処理するプラズマ処理装置であって，
前記処理容器内に，ＣＦ系の処理ガスと，少なくともＯ２を含む処理ガスとを選択的に供給する処理ガス供給源を備え，
プラズマ処理中において電子密度が１×１０１０ｃｍ−３よりも高いプラズマに晒される箇所の一部もしくは全部を加熱するヒータを備えることを特徴とする，プラズマ処理装置。
【請求項１５】
前記処理容器の内周面の一部もしくは全部を加熱するヒータを備えることを特徴とする，請求項１４に記載のプラズマ処理装置。
【請求項１６】
前記ヒータは，加熱温度が１５０℃以上であることを特徴とする，請求項１４または１５に記載のプラズマ処理装置。
【請求項１７】
前記処理ガス供給源は，前記処理容器内に，ＣＦ系の処理ガスと，少なくともＯ２ガスと不活性ガスとを含む処理ガスと，少なくともＯ２を含む処理ガスとを選択的に供給するものであり，
前記被処理体表面における発光スペクトルを前記処理容器外に導出させる光学系と，
前記光学系によって導出された被処理体表面における発光スペクトルの強度を前記処理容器外において測定する発光強度測定手段と，
前記発光強度測定手段において測定された被処理体表面におけるＦラジカルの発光強度［Ｆ＊］と不活性ガスの発光強度［不活性ガス＊］との比［Ｆ＊］／［不活性ガス＊］に基いて，プラズマ処理中のＦ密度を測定し，Ｆ密度に基いてプラズマ処理装置を制御する制御手段を備えることを特徴とする，請求項１４〜１６のいずれかに記載のプラズマ処理装置。
【請求項１８】
前記発光強度測定手段がポリクロメータであることを特徴とする，請求項１７に記載のプラズマ処理装置。
【請求項１９】
前記光学系は被処理体の上方から発光スペクトルを前記処理容器外に導出させることを特徴とする，請求項１７または１８に記載のプラズマ処理装置。
【請求項２０】
前記制御手段は，前記比［Ｆ＊］／［不活性ガス＊］から，アクチメトリー法によってプラズマ処理中のＦ密度を測定することを特徴とする，請求項１７〜１９のいずれかに記載のプラズマ処理装置。
【発明の詳細な説明】
【技術分野】
【０００１】
本発明は，処理容器内に収納した被処理体をプラズマ処理するプラズマ処理方法および装置に関する。
【背景技術】
【０００２】
例えば，半導体製造プロセスにおいては，半導体ウェハ（以下，「ウェハ」という）などの被処理体の表面に形成したレジスト膜をマスクとして所望のパターンをエッチングし，その後，レジスト膜をウェハ表面から除去する処理が行われる。従来，このレジスト膜除去にあたっては，処理容器内のウェハを加熱すると共に，この処理容器内に例えばＯ2（酸素）ガスを導入し，Ｏ2をプラズマ化した際に生ずるＯラジカルなどの活性種でレジスト膜をアッシング除去する方法（プラズマアッシング方法）が用いられている。このように，エッチング処理とアッシング処理を同じ処理容器内において連続的に行うことによって，被処理体を他の処理容器に移送する時間が省略され，全体の処理時間の短縮が可能となる。
【０００３】
ところが，例えばフッ素含有処理ガスを用いてエッチング処理を行うと，処理容器の内壁にＣＦポリマ（フッ化炭素系ポリマ）が堆積するおそれがある。この状態でアッシング処理を連続して行うと，処理容器の内周面などに堆積したＣＦポリマが再解離し，ウェハ上のエッチングストップ層や絶縁膜がＦ（フッ素）によってダメージを受ける恐れがある。
【０００４】
そこで従来，このようなＦによるダメージを回避するために，アッシング処理を２ステップに分けて実施する方法が採られていた。先ず第１ステップでは，ウェハにバイアス電圧を印加せずに処理容器内にプラズマを発生させ，これによって処理容器の内周面などに堆積しているＣＦポリマの除去を行う。次に，第２ステップにおいて，ウェハにバイアス電圧を印加させて，ウェハ上のレジスト膜をアッシングで除去する。このような２ステップを踏んでレジスト膜を除去する処理は，「ハイブリッド・アッシング(Hybrid Ashing)」と称される。ハイブリッド・アッシングについては，例えば下記の特許文献１〜６に開示されている。
【０００５】
【特許文献１】特開平１１−１４５１１１号公報
【特許文献２】特開２０００−１８３０４０号公報
【特許文献３】特開平６−４５２９２号公報
【特許文献４】特開平１０−２０９１１８号公報
【特許文献５】特開２００１−１７６８５９号公報
【特許文献６】特開２００３−２６４１７０号公報
【発明の開示】
【発明が解決しようとする課題】
【０００６】
ところで，以上のようなハイブリッド・アッシングにおいては，第１ステップでＣＦポリマの除去を行っている間，ウェハ上の処理が停止されるので，それだけ全体の処理時間が長くなってしまう。処理時間を短くするためには，ＣＦポリマの除去を行う第１ステップに要する時間はなるべく短いことが望ましいが，ウェハにバイアス電圧を印加していない第１ステップでは，アッシング速度が遅くなり，余計に処理時間が長くなってしまう。
【０００７】
本発明は，このような問題に鑑みてなされたもので，その目的は，エッチング工程において処理容器内に堆積した堆積物をなるべく短時間で除去できるようにすることにある。
【課題を解決するための手段】
【０００８】
上記課題を解決するために，本発明によれば，処理容器内に収納した被処理体をプラズマ処理する方法であって，パターニングされたレジスト膜をマスクとして用いて，ＣＦ系の処理ガスで被処理体をエッチングする工程と，前記被処理体をエッチングする工程において前記処理容器内に堆積した堆積物を，少なくともＯ２ガスを含む処理ガスで除去する工程と，少なくともＯ２ガスを含む処理ガスで前記レジスト膜をアッシングする工程とを有し，前記処理容器内の堆積物を除去する工程において，前記堆積物を除去する前記処理容器内の該当箇所を加熱することを特徴とする，プラズマ処理方法が提供される。
【０００９】
この処理方法によれば，堆積物を除去しようとする処理容器内の該当箇所を加熱することにより，被処理体をエッチングする工程において処理容器内に堆積した堆積物を，Ｏ２ガスを含む処理ガスを用いたプラズマアッシングによって短時間で除去できるようになる。
【００１０】
この処理方法にあっては，前記処理容器内の堆積物を除去する工程において，前記堆積物を除去する前記処理容器内の該当箇所を１５０℃以上に加熱するようにしても良い。加熱温度を例えば１８０℃程度にすることにより，従来例えば６０℃程度で堆積物を除去していた場合に比べ，約３．５倍の速度で堆積物を除去できるようになる。なお，加熱温度の上限は，例えばヒータの性能，処理容器への熱の影響などを考慮すると２００℃程度が好ましい。
【００１１】
前記堆積物を除去する前記処理容器内の該当箇所は，例えば，プラズマ処理中において電子密度が１×１０１０ｃｍ−３よりも高いプラズマに晒される箇所の一部もしくは全部である。また，前記堆積物を除去する前記処理容器内の該当箇所は，例えば少なくとも前記処理容器の内周面の一部もしくは全部を含んでいる。なお，前記処理容器内の堆積物を除去する工程において，前記被処理体には電力が印加されないようにしても良い。一方，前記レジスト膜をアッシングする工程においては，前記被処理体に０．１９Ｗ／ｃｍ２以上の電力が印加されるようにしても良い。
【００１２】
また，前記処理容器内の堆積物を除去する工程において，プラズマ中のＦ密度を測定し，その測定結果に基いて，前記処理容器内の堆積物を除去する工程の終点を判定するようにしても良い。この場合，プラズマ中のＦ密度が所定の閾値以下となった場合に，前記終点を判定しても良い。
【００１３】
また，前記処理容器内の堆積物を除去する工程において，少なくともＯ２ガスと不活性ガスとを含む処理ガスを用い，被処理体表面におけるＦラジカルの発光強度［Ｆ＊］と不活性ガスの発光強度［不活性ガス＊］との比［Ｆ＊］／［不活性ガス＊］に基いて，プラズマ処理中のＦ密度を測定しても良い。このようにＦラジカルの発光強度［Ｆ＊］と不活性ガスの発光強度［不活性ガス＊］との比［Ｆ＊］／［不活性ガス＊］を用いることにより，処理容器内に発生するプラズマ密度の影響や発光スペクトルを処理容器外に導出させる光学系に堆積したＣＦポリマなどの影響を取除くことができる。その結果，プラズマ処理中のＦ密度を精度よく測定できるようになる。
【００１４】
前記不活性ガスは，例えばＨｅガス，Ｎｅガス，Ａｒガス，Ｋｒガス，Ｘｅガス，Ｒｎガスのいずれか，もしくはそれらの任意の組合せであっても良い。また，前記不活性ガスをＡｒガスとし，前記Ｆラジカルの発光強度［Ｆ＊］を波長７０３．７ｎｍで測定し，前記不活性ガスの発光強度［不活性ガス＊］を波長７０３．０ｎｍで測定しても良い。また，前記比［Ｆ＊］／［不活性ガス＊］から，アクチメトリー法によってプラズマ処理中のＦ密度を測定しても良い。なお，前記被処理体の上方からＦラジカルの発光強度［Ｆ＊］と不活性ガスの発光強度［不活性ガス＊］を測定しても良い。
【００１５】
また本発明によれば，処理容器内に収納した被処理体をプラズマ処理するプラズマ処理装置であって，前記処理容器内に，ＣＦ系の処理ガスと，少なくともＯ２を含む処理ガスとを選択的に供給する処理ガス供給源を備え，プラズマ処理中において電子密度が１×１０１０ｃｍ−３よりも高いプラズマに晒される箇所の一部もしくは全部を加熱するヒータを備えることを特徴とする，プラズマ処理装置が提供される。この場合，前記処理容器の内周面の一部もしくは全部を加熱するヒータを備える構成としても良い。
【００１６】
このプラズマ処理装置によれば，例えば処理容器の内周面を加熱することにより，ＣＦ系の処理ガスを用いて被処理体をエッチングした際に処理容器内に堆積した堆積物を，Ｏ２ガスを含む処理ガスを用いたプラズマアッシングによって短時間で除去できるようになる。
【００１７】
このプラズマ処理装置において，前記ヒータは，加熱温度が１５０℃以上であっても良い。先と同様，例えば処理容器の内周面などをヒータで１８０℃程度に加熱することにより，従来例えば６０℃程度で堆積物を除去していた場合に比べ，約３．５倍の速度で堆積物を除去できるようになる。
【００１８】
また，前記処理ガス供給源は，前記処理容器内に，ＣＦ系の処理ガスと，少なくともＯ２ガスと不活性ガスとを含む処理ガスと，少なくともＯ２を含む処理ガスとを選択的に供給するものであり，前記被処理体表面における発光スペクトルを前記処理容器外に導出させる光学系と，前記光学系によって導出された被処理体表面における発光スペクトルの強度を前記処理容器外において測定する発光強度測定手段と，前記発光強度測定手段において測定された被処理体表面におけるＦラジカルの発光強度［Ｆ＊］と不活性ガスの発光強度［不活性ガス＊］との比［Ｆ＊］／［不活性ガス＊］に基いて，プラズマ処理中のＦ密度を測定し，Ｆ密度に基いてプラズマ処理装置を制御する制御手段を備えるものであっても良い。かかる処理装置によれば，処理容器内に発生するプラズマ密度の影響や発光スペクトルを処理容器外に導出させる光学系に堆積したＣＦポリマなどの影響を取除くことができる。その結果，プラズマ処理中のＦ密度を精度よく測定でき，Ｆ密度に基いてプラズマ処理装置を正確に制御できるようになる。
【００１９】
この場合，前記発光強度測定手段がポリクロメータであっても良い。また，前記光学系は被処理体の上方から発光スペクトルを前記処理容器外に導出させるものでも良い。また，前記制御手段は，前記比［Ｆ＊］／［不活性ガス＊］から，アクチメトリー法によってプラズマ処理中のＦ密度を測定するものでも良い。
【発明の効果】
【００２０】
本発明によれば，エッチング工程において処理容器内に堆積した堆積物をなるべく短時間で除去できるようになる。
【発明を実施するための最良の形態】
【００２１】
以下に添付図面を参照しながら，本発明の好適な実施の形態について詳細に説明する。なお，本明細書および図面において，実質的に同一の機能構成を有する構成要素については，同一の符号を付することにより重複説明を省略する。
【００２２】
図１は，本発明の実施の形態にかかるプラズマ処理装置の一例として示した平行平板型のプラズマ処理装置１の概略構成図である。
【００２３】
このプラズマ処理装置１は，例えば表面が陽極酸化処理（アルマイト処理）されたアルミニウムから成る円筒形状に成形されたチャンバ（処理容器）１０を有しており，このチャンバ１０は接地されている。チャンバ１０内の底部にはセラミックなどの絶縁板１１を介して，被処理体としての半導体ウェハ（以下，「ウェハ」という）Ｗを載置するための略円柱状のサセプタ支持台１２が設けられている。このサセプタ支持台１２の上には，下部電極を構成するサセプタ１３が設けられている。このサセプタ１３にはハイパスフィルタ（ＨＰＦ）１４が接続されている。
【００２４】
サセプタ支持台１２の内部には，温度調節媒体室２０が設けられている。そして，導入管２１を介して温度調節媒体室２０に温度調節媒体が導入，循環され，排出管２２から排出される。このような温度調節媒体の循環により，サセプタ１３を所望の温度に調整できる。
【００２５】
サセプタ１３は，その上側中央部が凸状の円板状に成形され，その上に被処理体としてのウェハＷと略同形の静電チャック２５が設けられている。静電チャック２５は，絶縁材の間に電極２６が介在された構成となっている。静電チャック２５は，電極２６に接続された直流電源２７から例えば１．５ｋＶの直流電圧が印加される。これによって，ウェハＷが静電チャック２５に静電吸着される。
【００２６】
そして，絶縁板１１，サセプタ支持台１２，サセプタ１３，および静電チャック２５には，被処理体であるウェハＷの裏面に伝熱媒体（例えばＨｅガスなどのバックサイドガス）を供給するためのガス通路３０が形成されている。この伝熱媒体を介してサセプタ１３とウェハＷとの間の熱伝達がなされ，ウェハＷが所定の温度に維持される。
【００２７】
サセプタ１３の上端周縁部には，静電チャック２５上に載置されたウェハＷを囲むように，環状のフォーカスリング３１が配置されている。このフォーカスリング３１は，セラミックスもしくは石英などの絶縁性材料，または導電性材料によって構成されている。フォーカスリング３１が配置されることによって，エッチングの均一性が向上する。
【００２８】
また，サセプタ１３の上方には，このサセプタ１３と平行に対向して上部電極３５が設けられている。この上部電極３５は，絶縁材３６を介して，チャンバ１０の内部に支持されている。上部電極３５は，サセプタ１３との対向面を構成し多数の吐出孔３７を有する電極板３８と，この電極板３８を支持する電極支持体３９とによって構成されている。電極板３８は，絶縁性材料または導電性材料によって形成される。本実施の形態においては，電極板３８の構成材料としてシリコンが用いられている。電極支持体３９は例えば表面がアルマイト処理されたアルミニウムなどの導電性材料から成る。なお，サセプタ１３と上部電極３５との間隔は，調節可能とされている。
【００２９】
上部電極３５における電極支持体３９の中央には，ガス導入口４５が設けられている。このガス導入口４５には，ガス供給管４６が接続されている。さらにこのガス供給管４６には，バルブ４７およびマスフローコントローラ４８を介して，処理ガス供給源４９が接続されている。
【００３０】
この処理ガス供給源４９から，エッチングのためのエッチングガスやアッシングのためのアッシングガスなどといった各種処理ガスが，吐出孔３７を経てチャンバ１０の内部に供給されるようになっている。なお，図１には，ガス供給管４６，バルブ４７，マスフローコントローラ４８，および処理ガス供給源４９等から成る処理ガス供給系を１つのみ示しているが，プラズマ処理装置１は，複数の処理ガス供給系を備えている。例えば，ＣＦ４，ＣｘＯｙ，Ｏ２，Ｎ２，ＮｘＯｙ，ＮＨ３，ＣＨＦ３，Ｈ２，Ａｒ，Ｈｅ，およびＸｅ等の処理ガスが，それぞれ独立に流量制御され，任意の組合わせでチャンバ１０内に供給される。
【００３１】
電極板３８の中央には，ガス導入口４５の真下に配置された透過窓５５が形成されている。この透過窓５５は，例えば石英ガラス等で構成されている。この透過窓５５は，チャンバ１０の内部においてサセプタ１３上に載置されたウェハＷの中央の上方に位置している。これにより，チャンバ１０内に収納されたウェハＷの中央の表面における発光スペクトルａが，透過窓５５を通ってガス導入口４５内に入光するようになっている。
【００３２】
ガス導入口４５の内部には，透過窓５５を通ってガス導入口４５内に入光した発光スペクトルａを，チャンバ１０外に導出させる光学系としての集光レンズ５６と，プリズム５７が配置される。プリズム５７の側方には，ガス導入口４５の側面に形成された例えば石英ガラス等からなる透過窓５８が配置され，この透過窓５８の外側に，光ファイバ等の光導出路５９が接続される。光導出路５９は，発光スペクトルａの発光強度を測定する発光強度測定手段としてのポリクロメータ６０に接続されている。これにより，ウェハＷ表面の発光スペクトルａが，透過窓５５，集光レンズ５６，プリズム５７，透過窓５８および光導出路５９を通ってポリクロメータ６０に入光し，チャンバ１０外のポリクロメータ６０においてウェハＷ表面の発光スペクトルａの発光強度が測定されるようになっている。
【００３３】
また，こうしてポリクロメータ６０で測定された発光強度は，制御手段６１に入力される。後に詳しく説明するように，制御手段６１は，こうしてポリクロメータ６０から入力された発光強度から，例えばプラズマ処理中のＦ密度を測定することができる。
【００３４】
チャンバ１０の周面には，ヒータ６２が内蔵されている。このヒータ６２により，サセプタ１３の上端に載置されたウェハＷを囲むように筒状に配置されたチャンバ１０の内周面を加熱する構成になっている。ヒータ６２には，直流電源６３から直流電圧が印加され，ヒータ６２はチャンバ１０の内周面を例えば１５０℃以上の温度に加熱することが可能である。
【００３５】
チャンバ１０の底部には排気管６５が接続されており，この排気管６５には排気装置６６が接続されている。排気装置６６は，ターボ分子ポンプなどの真空ポンプを備えており，チャンバ１０内を所定の減圧雰囲気（例えば０．６７Ｐａ以下）に調整する。また，チャンバ１０の側壁にはゲートバルブ６７が設けられている。このゲートバルブ６７が開くことによって，チャンバ１０内へのウェハＷの搬入，および，チャンバ１０内からのウェハＷの搬出が可能となる。なお，ウェハＷの搬送には例えば，図示しないウェハカセットが用いられる。
【００３６】
上部電極３５には，第１の高周波電源８０が接続されており，その給電線には第１の整合器８１が介挿されている。また，上部電極３５にはローパスフィルタ（ＬＰＦ）８２が接続されている。この第１の高周波電源８０は，４０〜１５０ＭＨｚの範囲の周波数を有する電力を出力することが可能である。このように高い周波数の電力を上部電極３５に印加することにより，チャンバ１０内に好ましい解離状態でかつ高密度のプラズマを形成することができ，従来と比べて低圧条件下のプラズマ処理が可能となる。第１の高周波電源８０の出力電力の周波数は，４０〜８０ＭＨｚが好ましく，典型的には図示した６０ＭＨｚまたはその近傍の周波数が使われる。
【００３７】
下部電極としてのサセプタ１３には，第２の高周波電源８５が接続されており，その給電線には第２の整合器８６が介挿されている。この第２の高周波電源８５は数百ｋＨｚ〜十数ＭＨｚの範囲の周波数を有する電力を出力することが可能である。このような範囲の周波数の電力をサセプタ１３に印加することにより，被処理体であるウェハＷに対してダメージを与えることなく適切なイオン作用を与えることができる。第２の高周波電源８５の出力電力の周波数は，典型的には図示した２ＭＨｚ，３．２ＭＨｚ，または１３．５６ＭＨｚ等が使われる。本実施の形態においては，２ＭＨｚとした。
【００３８】
以上のように構成されるプラズマ処理装置１全体は，制御手段６１によって制御されている。例えば，処理ガス供給源４９によるチャンバ１０内への各種処理ガスの供給，上部電極３５への電力供給，サセプタ１３（下部電極）への電力供給，ヒータ６２による加熱やその加熱温度，排気装置６６によるチャンバ１０内の減圧雰囲気調整，ゲートバルブ６７の開閉，静電チャック２５によるウェハＷの静電吸着，ガス通路３０を通じた伝熱媒体の供給によるウェハＷの温度調整，温度調節媒体室２０への温度調節媒体の循環によるサセプタ１３の温度調整等は，いずれも制御手段６１によって制御されている。
【００３９】
次に，図２は，図１で説明したプラズマ処理装置１によって，エッチング処理およびアッシング処理される被処理体としてのウェハＷの説明図である。
【００４０】
この図２に示したウェハＷは，順次積層されたエッチングストップ膜１００，低誘電率膜（以下，「Ｌｏｗ−ｋ膜」という）１０１，反射防止膜（ＢＡＲＣ：Bottom Anti-Reflective Coat）１０２，およびフォトレジスト膜１０３を備えている。なお，図２には示していないが，エッチングストップ層１００の下部には，例えばＣｕ（銅）配線層などの金属層，各種半導体層，およびシリコン基板などが存在する。
【００４１】
フォトレジスト膜１０３を構成するレジスト材は，例えば，ＫｒＦ光（波長２４８ｎｍ）に感光するタイプのもので，その膜厚は例えば４００ｎｍ程度である。そして，予めフォトリソグラフィ工程において，例えば直径２００ｎｍの円形ホールがパターニングされている。
【００４２】
反射防止膜１０２は，フォトレジスト膜１０３をＫｒＦ光で露光する際に，下地層からの反射光を抑制する働きをする。これによって，より微細なパターニングが可能となる。なお，ここでの反射防止膜１０２の膜厚は例えば６０ｎｍ程度である。
【００４３】
Ｌｏｗ−ｋ膜１０１を構成する低誘電率材料としては，シロキサン系（Ｓｉ−Ｏ−Ｓｉ）のＨＳＱ(Hydrogen-SilsesQuioxane)やＭＳＱ(Methyl-hydrogen-SilsesQuioxane)等がある。また，このシロキサン系以外にも有機系の材料が採用される場合がある。本実施の形態においては，ＭＳＱの中からBlack
Diamond（登録商標）またはCoral（登録商標）をＬｏｗ−ｋ膜１０１の構成材料として採用している。なお，ここでのＬｏｗ−ｋ膜２０８の膜厚は例えば１０００ｎｍ程度である。
【００４４】
エッチングストップ層１００は，例えば，ＳｉＣ材によって形成されており，その膜厚は例えば８０μｍ程度である。このエッチングストップ膜１００が備えられていることによって，フォトレジスト膜１０３をマスクとして用いて，Ｌｏｗ−ｋ膜１０１をエッチングしたときに，エッチングストップ膜１００の下部の層（例えば金属層）に対してエッチング処理の影響が及ばなくなる。
【００４５】
次に，この図２に示したウェハＷに対するプラズマ処理装置１を用いたプラズマエッチング処理およびプラズマアッシング処理について説明する。
【００４６】
まず，パターニングされたフォトレジスト膜１０３をマスクとして用いて，反射防止膜１０２のエッチングを行う（第１エッチング工程）。この第１エッチング工程を行う際のプロセス条件としては，例えば，チャンバ１０内の圧力を５０ｍＴｏｒｒに調整し，上部電極３５に印加する高周波電力を１０００Ｗ，サセプタ１３に印加する高周波電力を１００Ｗとする。また，処理ガスとして，ＣＦ４を用いる。これらプロセス条件は，制御手段６１によって制御される。
【００４７】
次に，パターニングされたフォトレジスト膜１０３をマスクとして用いて，Ｌｏｗ−ｋ膜１０１のエッチングを行う（第２エッチング工程）。この第２エッチング工程を行う際のプロセス条件としては，例えば，チャンバ１０内の圧力を５０ｍＴｏｒｒに調整し，上部電極３５に印加する高周波電力を１２００Ｗ，サセプタ１３に印加する高周波電力を１７００Ｗとする。また，処理ガスとして，ＣＨＦ３，ＣＦ４，Ａｒ，Ｎ２，およびＯ２の混合ガスを用いる。これらプロセス条件は，制御手段６１によって制御される。
【００４８】
次いで，第２エッチング工程においてＬｏｗ−ｋ膜１０１に形成されたビアホールの底部にＬｏｗ−ｋ材が残らないように，いわゆるオーバーエッチング工程（第３エッチング工程）を実施する。この第３エッチング工程を行う際のプロセス条件としては，例えば，チャンバ１０内の圧力を７５ｍＴｏｒｒに調整し，上部電極３５に印加する高周波電力を１２００Ｗ，サセプタ１３に印加する高周波電力を１２００Ｗとする。また，処理ガスとして，Ｃ４Ｆ８，Ａｒ，およびＮ２の混合ガスを用いる。これらプロセス条件は，制御手段６１によって制御される。
【００４９】
以上の第１〜３エッチング工程を実施することによって，Ｌｏｗ−ｋ膜１０１にビアホールが形成される。
【００５０】
ここで，これら第１〜３のエッチング工程においては，ヒータ６２によるチャンバ１０の内周面の加熱は，行っても行わなくても良い。このヒータ６２による加熱も，制御手段６１によって制御される。これら第１〜３のエッチング工程においては，処理ガスに含まれているＦ（フッ素）とＣ（炭素）と反応して生じたＣＦポリマ（フッ化炭素系ポリマ）が，チャンバ１０の内周面などに付着して徐々に堆積していくが，ＣＦポリマは，高温ほど付着しにくい性質がある。そこで，これら第１〜３のエッチング工程において，ヒータ６２によって例えば１５０℃以上の温度に加熱すれば，チャンバ１０の内周面へのＣＦポリマの付着を抑制することができる。
【００５１】
続いて，同一のチャンバ１０内において，ウェハＷに対して，フォトレジスト膜１０３の除去を目的としたプラズマアッシング処理が施される。
【００５２】
ところで先にも説明したように，ウェハＷに対する上記第１〜３のプラズマエッチング処理を行うと，ＣＦポリマがチャンバ１０の内周面などに付着して徐々に堆積していく。このようにＣＦポリマがチャンバ１０の内周面などに堆積した状態で，すぐにフォトレジスト膜１０３の除去のみを目的としたプラズマアッシング処理を行うと，チャンバ１０の内周面などに堆積したＣＦポリマが再解離し，例えばＬｏｗ−ｋ膜１０１やエッチングストップ層１００がＦによってエッチングされ，ダメージを受ける恐れがある。
【００５３】
そこで，この実施の形態にかかるプラズマ処理では，チャンバ１０の内周面に堆積したＣＦポリマを除去する第１アッシング工程と，フォトレジスト膜１０３をアッシング除去する第２アッシング工程とに分けて実施される。まず，第１アッシング工程を実施することによって，ウェハＷに影響を与えることなくチャンバ１０の内周面に堆積したＣＦポリマが除去される。そして，ＣＦポリマの除去が終了した後，第２アッシング工程を行い，フォトレジスト膜１０３を除去する。
【００５４】
ここで，第１アッシング工程を行う際のプロセス条件としては，例えば，チャンバ１０内の圧力を２０ｍＴｏｒｒ，上部電極３５とサセプタ１３との間隔を４０ｍｍに調整し，上部電極３５に印加する高周波電力を５００Ｗ，サセプタ１３に印加する高周波電力を０Ｗ（すなわち，サセプタ１３には高周波電力を印加しない，いわゆる０バイアス状態）とする。このように０バイアス状態とすることにより，ウェハＷへのＦの引きこみを回避でき，ダメージを防止できる。また，処理ガス（第１処理ガス）としては，少なくともＯ２ガスと不活性ガスとを含む処理ガス，例えばＡｒ（不活性ガス）とＯ２の混合ガスを用い，Ａｒ／Ｏ２のガス流量比（Ａｒのガス流量／Ｏ２のガス流量）を例えば４５０ｓｃｃｍ／５０ｓｃｃｍとする。これらプロセス条件は，制御手段６１によって制御される。
【００５５】
また，この第１アッシング工程においては，ヒータ６２により，チャンバ１０の内周面を例えば１５０℃以上の温度に加熱する。このヒータ６２による加熱も，制御手段６１によって制御される。
【００５６】
ここで，図３は，チャンバ１０の内周面の温度と，チャンバ１０の内周面に堆積したＣＦポリマを除去するアッシング速度との関係を示すグラフである。この図３から理解されるように，アッシング速度は温度と比例関係にあり，温度が高いほど，チャンバ１０の内周面に堆積したＣＦポリマを速い速度で除去できる関係にある。そこで，この第１アッシング工程においては，ヒータ６２でチャンバ１０の内周面を加熱することにより，アッシング速度を高め，なるべく短時間でチャンバ１０の内周面からＣＦポリマを除去することにより，処理時間の短縮化をはかる。
【００５７】
この場合，ヒータ６２による加熱温度は１５０℃以上にすることが望ましい。アレニウスの式を用いた仮定によれば，例えばチャンバ１０の内周面をヒータ６２で１８０℃程度に加熱することにより，従来例えば６０℃程度でＣＦポリマを除去していた場合に比べ，約３．５倍の速度でＣＦポリマを除去できるようになる。このヒータ６２による加熱温度も，制御手段６１によって制御される。
【００５８】
なお，ヒータ６２による加熱温度は，ＣＦポリマの除去速度，チャンバ１０その他の機器への熱の影響を考慮して，適宜制御手段６１によって設定される。この場合，加熱温度の上限は，例えばヒータ６２の性能，チャンバ１０への熱の影響などを考慮すると２００℃程度が好ましい。
【００５９】
一方で，この第１アッシング工程中，チャンバ１内におけるプラズマ中のＦ密度を測定し，その測定したＦ密度に基いて，第１アッシング工程の終点を判定する。この場合，第１アッシング工程においてプラズマ中のＦ密度を測定し，測定したＦ密度が例えば所定の閾値以下となった場合に，第１アッシング工程の終点を判定することができる。
【００６０】
ここで，チャンバ１０内におけるプラズマ中のＦ密度の測定は，次のように行われる。即ち，このプラズマ処理装置１においては，チャンバ１０内のサセプタ１３上に載置されたウェハＷの中央表面における発光スペクトルａが，その上方に配置された透過窓５５，集光レンズ５６，プリズム５７，透過窓５８および光導出路５９を通ってポリクロメータ６０に入光し，チャンバ１０外のポリクロメータ６０においてウェハＷ表面の発光スペクトルａの発光強度が測定される。この場合，ポリクロメータ６０において，発光スペクトルａ中から波長７０３．７ｎｍの光を分光して，その発光強度を測定することにより，ウェハＷ表面におけるＦラジカルの発光強度［Ｆ＊］を測定することができる。また，発光スペクトルａ中から波長７０３．０ｎｍの光を分光して，その発光強度を測定することにより，ウェハＷ表面におけるＡｒガスの発光強度［不活性ガス＊］を測定することができる。ここで，図４は，ポリクロメータ６０において測定されるウェハＷ表面の発光スペクトルａの発光強度と波長との関係を示すグラフである。この図３から理解されるように，Ａｒガスの発光強度［不活性ガス＊］は波長７０３．０ｎｍでピークを示し，Ｆラジカルの発光強度［Ｆ＊］は波長７０３．７ｎｍを示している。これら二つのピークは波長が近いので，波長幅をあまり大きくできないポリクロメータ６０（高分解能ＣＣＤ）を用いて，各ピークにおいて，Ａｒガスの発光強度［不活性ガス＊］とＦラジカルの発光強度［Ｆ＊］を精度良く測定できる。
【００６１】
そして，このようにポリクロメータ６０によって測定されたウェハＷ表面におけるＦラジカルの発光強度［Ｆ＊］とＡｒガスの発光強度［不活性ガス＊］が，制御手段６１に入力される。制御手段６１は，こうしてポリクロメータ６０から入力されたＦラジカルの発光強度［Ｆ＊］とＡｒガスの発光強度［不活性ガス＊］との比［Ｆ＊］／［不活性ガス＊］から，次の（式１）に従ってアクチメトリー法によりプラズマ処理中のＦ密度を測定する。
【００６２】
Ｆ密度［ｃｍ−３］＝Ａ×（Ｎ×Ｐ［Ｔｏｒｒ］）／（７６０×２２４０００［ｃｍ３］）×（ＱＡｒ／Ｑ）×（［Ｆ＊］／［不活性ガス＊］）  （式１）
ここで，Ａ：アクチノ係数
Ｎ：アボガドロ数
Ｐ：チャンバ１０内の圧力
ＱＡｒ：チャンバ１０内に供給するＡｒの流量
Ｑ：チャンバ１０内に供給する処理ガスの全流量
【００６３】
一方，このように第１アッシング工程を行っていくと，チャンバ１０内に堆積したＣＦポリマが徐々に除去されるので，それに従って，チャンバ１０内におけるプラズマ中のＦ密度は次第に下がっていく傾向にある。ここで，図５は，チャンバ１０内部品（チャンバ１０の内壁も含む）へのＣＦポリマ堆積状態（堆積量）がそれぞれ異なるチャンバ１０内に，表面にＳｉＯ２膜を形成したウェハＷを収納し，アッシング処理を行った場合の，アクチメトリー法によって測定されたプラズマ処理中のＦ密度と，ウェハＷ表面のエッチング速度との関係を示すグラフである。この図４から理解されるように，アクチメトリー法によって測定されたＦ密度とエッチング速度とはほぼ比例関係にあり，このため，Ｆ密度が小さくなれば，それに従ってウェハＷ表面が受けるダメージも小さくなる。そこで，ウェハＷが受けるダメージを考慮しなくても良い状態までＦ密度が下がったら，第１アッシング工程を終了して良い。
【００６４】
この場合，制御手段６１において，例えばＦ密度について所定の閾値を設定しておき，アクチメトリー法によって測定されたＦ密度がその閾値以下となった場合に，第１アッシング工程の終点を判定することができる。なお，そのように設定される閾値は，ウェハＷへのダメージを考慮して，影響を考慮しなくて良い状況となったことを判定できるものであればよい。そのための閾値は，ウェハＷの種類，膜種，処理の種類など，種々の要因を考慮して適宜定めれば良い。
【００６５】
このようにＦラジカルの発光強度［Ｆ＊］とＡｒガスの発光強度［不活性ガス＊］との比［Ｆ＊］／［不活性ガス＊］に基いてプラズマ処理中のＦ密度を測定することにより，チャンバ１内に発生するプラズマ密度の影響や，発光スペクトルａをチャンバ１の外部へ導出させる透過窓５５の汚れ等による影響も取除くことができる。即ち，この第１アッシング工程においては，例えばＡｒガス（不活性ガス）とＯ２ガスの混合ガスが処理ガスとして用いられるが，Ａｒガスはチャンバ１内に発生するプラズマ密度の影響を受けないので，Ａｒガスの発光強度［不活性ガス＊］との比（［Ｆ＊］／［不活性ガス＊］）に基いてプラズマ処理中のＦ密度を測定することにより，プラズマ密度の影響を排除した状態でＦ密度を測定できるようになる。また，例えばＣＦポリマなどによって透過窓５５が汚れたような場合には，Ｆラジカルの発光強度［Ｆ＊］とＡｒガスの発光強度［不活性ガス＊］は，いずれも等しく汚れの影響を受けることとなる。そのため，両者の比をとることにより，汚れの影響が相殺され，汚れの影響を排除した状態でＦ密度を測定できるようになる。その結果，プラズマ処理中のＦ密度を精度よく測定でき，第１アッシング工程の終点を正確に判定できるようになる。
【００６６】
そして，このようにＦ密度に基いて終点検出し，第１アッシング工程を終了する。その後，続く第２アッシング工程において，レジスト膜１０３を除去する。
【００６７】
ここで，第２アッシング工程を行う際のプロセス条件としては，例えば，チャンバ１０内の圧力を１０ｍＴｏｒｒ，上部電極３５とサセプタ１３との間隔を５５ｍｍに調整し，上部電極３５に印加する高周波電力を５００Ｗ，サセプタ１３に印加する高周波電力を２００Ｗとする。また，処理ガス（第２処理ガス）として，Ｎ２（第２不活性ガス）とＯ２の混合ガスを用い，Ｎ２／Ｏ２のガス流量比（Ｎ２のガス流量／Ｏ２のガス流量）を６０ｓｃｃｍ／６０ｓｃｃｍとする。さらに，ウェハＷの裏面冷却ガス圧力をセンタ部１０Ｔｏｒｒ，エッジ部３５Ｔｏｒｒとする。また，チャンバ１０内の設定温度については，上部電極を６０℃，下部電極を５０℃，側壁部を２０℃とする。そして，この第２アッシング工程の時間は，２６ｓｅｃとする。また，この第２アッシング工程においては，チャンバ１０の内周面に配置したヒータ６２による加熱は，特に行う必要がない。これらプロセス条件は，制御手段６１によって制御される。
【００６８】
なお，第１〜３エッチング工程および第１，２アッシング工程の切り替わり期間において，上部電極３５とサセプタ１３にそれぞれ高周波電力を供給する第１の高周波電源８０と第２の高周波電源８５は，一旦オフ状態とされる。一方で，第２アッシング工程におけるチャンバ１０内の圧力は１０ｍＴｏｒｒと低く，このままではチャンバ１０内に安定的にプラズマを点火させることができない。そこで，第１アッシング工程と第２アッシング工程の間に，チャンバ１０内の圧力を一時的に例えば３０ｍＴｏｒｒとするプラズマ点火工程を３ｓｅｃ間実施する。このプラズマ点火工程を実施することによって，プラズマを確実に点火させ，その後，第２アッシング工程においてチャンバ１０内の圧力を低く調整することが可能となる。
【００６９】
こうして，第２アッシング工程においては，Ｌｏｗ−ｋ膜１０１やエッチングストップ層１００がＦラジカルによるダメージを受けることなく，それらの膜質を良好な状態に保ちつつ，フォトレジスト膜１０３を除去することができるようになる。
【００７０】
以上，本発明の実施の形態の一例について説明したが，本発明はこの例に限らず種々の形態を採りうるものである。例えば図示の形態では，第１〜３のエッチング工程で堆積したＣＦポリマーを，チャンバ１０の内周面から除去する例を説明したが，ＣＦポリマーの堆積はチャンバ１０内の別の箇所についても発生する。そこで，チャンバ１０の内周面以外の箇所についても，同様にヒータで加熱することにより，第１アッシング工程におけるＣＦポリマーの除去速度を高め，処理時間の短縮化をはかることができる。
【００７１】
なお，チャンバ１０内においてプラズマ処理中にプラズマの密度が高くなるところほど，堆積物が付着しやすい性質がある。この場合，プラズマ処理中において電子密度が１×１０１０ｃｍ−３よりも高いプラズマに晒される箇所には，ＣＦポリマーなどの堆積物が付着するが，電子密度が１×１０１０ｃｍ−３未満のプラズマにしか晒されない箇所については，問題となるほどの堆積物は付着しないと考えられる。ここで，図６は，プロセス１として，チャンバ１０内の圧力を３０ｍＴｏｒｒに調整し，処理ガスにＣ４Ｆ６／Ｃ４Ｆ８／Ａｒ／Ｏ２（３０／１５／４５０／５０ｓｃｃｍ）の混合ガスを用いてエッチングし，プロセス２として，チャンバ１０内の圧力を５０ｍＴｏｒｒに調整し，処理ガスにＣ４Ｆ８／Ａｒ／Ｎ２（６／１０００／１５０ｓｃｃｍ）の混合ガスを用いてエッチングした場合の，プラズマの電子密度と堆積物（ＣＦポリマ）の付着速度の関係を示すグラフである。この図６から理解されるように，プロセス１，２のいずれの場合も，電子密度が１×１０１０ｃｍ−３未満のプラズマにしか晒されない場合は，実質的にＣＦポリマは堆積していない。従って，チャンバ１０内において，プラズマ処理中に電子密度が１×１０１０ｃｍ−３よりも高いプラズマに晒されることとなる箇所をヒータで加熱することにより，第１アッシング工程におけるＣＦポリマーの除去速度を高め，処理時間の短縮化をはかることができる。なお，チャンバ１０内において，プラズマ処理中に電子密度が１×１０１０ｃｍ−３よりも高いプラズマに晒される箇所としては，チャンバ１０の内周面の他，チャンバ１０の上下内面，サセプタ支持台１２やサセプタ１３の外周面，フォーカスリング３１の上面，排気管６５の内周面などが考えられる。それらの箇所を加熱するヒータを適宜設けても良い。
【００７２】
また，堆積物を除去する工程に先立って行われるエッチング工程においては，ヒータによる加熱は行って行わなくても良い。エッチング工程において，ヒータによって例えば１５０℃以上の温度に加熱すれば，チャンバ１０の内周面などへのＣＦポリマの付着を抑制することが可能となる。また，堆積物を除去する工程に引続いて行われるレジスト膜のアッシング工程においても，ヒータによる加熱は行って行わなくても良い。
【００７３】
また，図示の形態では，堆積物を除去する工程において，プラズマ中のＦ密度を測定して，その測定結果から終点検出を行うようにしたが，堆積物を除去する工程の終点は，例えば時間で定めるようにしても良い。なお，図示の形態で説明したように，Ｆラジカルの発光強度［Ｆ＊］と不活性ガスの発光強度［不活性ガス＊］との比［Ｆ＊］／［不活性ガス＊］を用いることにより，プラズマ処理中のＦ密度を精度よく測定でき，堆積物を除去する工程の終点を正確に検出できるようになる。
【００７４】
なお，堆積物を除去する工程で不活性ガスを用いる場合は，Ａｒガスの他，Ｈｅガス，Ｎｅガス，Ｋｒガス，Ｘｅガス，Ｒｎガスも使用可能である。また，Ａｒガスも含めてそれらの任意の組合せでも良い。また，Ｆラジカルの発光強度［Ｆ＊］を波長７０３．７ｎｍ以外の波長領域で測定しても良いし，不活性ガスの発光強度［不活性ガス＊］を波長７０３．０ｎｍ以外の波長領域で測定しても良い。また，図示の形態では，ウェハＷの上方からＦラジカルの発光強度［Ｆ＊］と不活性ガスの発光強度［不活性ガス＊］を測定したが，例えばウェハＷの側方からそれらの発光強度を測定しても良い。また，本発明はウェハＷ以外の他の被処理体のプラズマ処理にも適用できる。
【産業上の利用可能性】
【００７５】
本発明は，プラズマ処理に適用可能である。
【図面の簡単な説明】
【００７６】
【図１】本発明の実施の形態にかかるプラズマ処理装置の概略構成図である。
【図２】図１に示したプラズマ処理装置によって，エッチング処理およびアッシング処理される被処理体の膜構成を示す概略断面図である。
【図３】温度とＣＦポリマのアッシング速度との関係を示すグラフである。
【図４】ポリクロメータにおいて測定されるウェハ表面の発光スペクトルの発光強度と波長との関係を示すグラフである。
【図５】アクチメトリー法によって測定されたプラズマ処理中のＦ密度と，ウェハ表面のエッチング速度との関係を示すグラフである。
【図６】プロセス１，２でエッチングした場合の，プラズマの電子密度と堆積物（ＣＦポリマ）の付着速度の関係を示すグラフである。
【符号の説明】
【００７７】
ａ  発光スペクトル
Ｗ  ウェハ
１    プラズマ処理装置
１０  チャンバ
１３  サセプタ
２５  静電チャック
３５  上部電極
４５  ガス導入口
４９  処理ガス供給源
５５，５８  透過窓
５６  集光レンズ
５７  プリズム
５９  光導出路
６０  ポリクロメータ
６１  制御手段
６２  ヒータ
１００  エッチングストップ膜
１０１  低誘電率膜
１０２  反射防止膜
１０２  フォトレジスト膜
【図１】
2006245234.tif 000003
【図２】
2006245234.tif 000004
【図３】
2006245234.tif 000005
【図４】
2006245234.tif 000006
【図５】
2006245234.tif 000007
【図６】
2006245234.tif 000008